2
3
СПОСОБ ПОЛУЧЕНИЯ КОМПОЗИТНОГО ПОРОШКА СИСТЕМЫ Al-Zn-Sn-AlO

2
3
2
3
1. Способ получения композитного порошка системы Al-Zn-Sn-AlO включающий механическое легирование пластичных металлических порошков неметаллическими частицами высокой твердости, отличающийся тем, что в качестве пластичных металлических порошков используются порошки системы Al-Zn-Sn, а в качестве неметаллических частиц высокой твердости используется порошок AlO наноразмерной фракции.
2. Способ по п.1, отличающийся тем, что фракционный состав металлических порошков должен варьироваться от 5 до 100 мкм.
3. Способ по п.1, отличающийся тем, что твердость материала матрицы системы Al-Zn-Sn от 70 HV до 80 HV.
2
3
4. Способ по п.1, отличающийся тем, что другой компонент композита - армирующие частицы представляют собой частицы AlO, твердость которых превышает 5 единиц по шкале Мооса.
5. Способ по п.1, отличающийся тем, что средний размер армирующих частиц преимущественно от 50 до 1000 раз меньше, чем размер армируемой частицы порошка системы Al-Zn-Sn.
1
4
6. Способ по п.1, отличающийся тем, что армированный композит получают методом высокоскоростного механического легирования в планетарных мельницах с центробежным фактором не менее 100 g и временем обработки не менее 15 мин, обеспечивающих внедрение твердых армирующих частиц в пластичную металлическую сферу на глубину не менее / максимального размера армирующей частицы.
7. Способ по п.1, отличающийся тем, что в качестве материала матрицы используется порошок системы Al-Zn-Sn следующего состава (мас.%): Al - основа; Zn от 1,0 до 12; Sn от 1,0 до 12; Fe от 0,1 до 0,2; Si от 0,3 до 0,5; Ti от 0,1 до 0,15.
8. Способ по п.1, отличающийся тем, что количество армирующей компоненты изменяется по отношению к материалом матрицы изменяется от 10 до 90 об.%.
9. Способ по п.1, отличающийся тем, что перед обработкой порошка в планетарной мельнице приготавливается механическая смесь материала матрицы и армирующей компоненты, в которую добавляется ПАВ (стеариновая кислота), в количестве от 1 до 3% по массе.